(57)【要約】【課題】  シート材の外表面に散布されることでその外表面をムラの抑制された遮光性構造が形成された遮光面となすことを可能とするとともに、一度の散布でシート材全面に遮光面を形成することが可能な農業用遮光剤を提供する。【解決手段】  水と水溶性バインダーと顔料と変性シリコーンオイルとを含有してなる農業用遮光剤であり、変性シリコーンオイルは非反応性の有機基、特にポリエーテル基が導入されてなるものが好ましい。また、変性シリコーンオイルの２５℃における粘度は１００ｍｍ２／ｓ以下であることが好ましい。【選択図】  なし【特許請求の範囲】
【請求項１】
水と水溶性バインダーと顔料と変性シリコーンオイルとを含有してなることを特徴とする農業用遮光剤。
【請求項２】
前記変性シリコーンオイルは、非反応性の有機基が導入されてなることを特徴とする請求項１に記載の農業用遮光剤。
【請求項３】
有機基がポリエーテルであることを特徴とする請求項２に記載の農業用遮光剤。
【請求項４】
前記変性シリコーンオイルの２５℃における粘度が１００ｍｍ２／ｓ以下であることを特徴とする請求項１〜３のいずれか一項に記載の農業用遮光剤。
【請求項５】
前記顔料は、酸化チタンと炭酸カルシウムとを含むとともに、炭酸カルシウムに対する酸化チタンの配合比率が重量比率で１／１０〜５であることを特徴とする請求項１〜４のいずれか一項に記載の農業用遮光剤。
【発明の詳細な説明】
【技術分野】
【０００１】
本発明は、農業用遮光剤に関する。
【背景技術】
【０００２】
ハウス栽培やトンネル栽培などの太陽光の熱エネルギーを利用した保温栽培で栽培される植物が、夏場の強い太陽光といった強い光線を浴びた場合、植物に葉焼けといった現象が引き起こされてしまう虞が高くなる。こうした現象は植物の生育に悪影響を与える虞がある。そこで、強い光線による植物への悪影響を抑制する方法として、ハウス栽培を行うためのハウスやトンネル栽培を行うためのトンネルを構成するビニルシート等のシート材外側表面上に、遮光ネットを被せる方法（遮光ネット被覆法と呼ぶ）や、シート材の外表面上に農業用遮光剤を散布して光をある程度まで遮断可能な被膜構造などといった遮光性構造を形成してそのシート材の外表面側を遮光面となす方法（遮光面形成法と呼ぶ）が実施されてきた。
【０００３】
保温栽培において、遮光ネット被覆法や遮光面形成法は、通常、強い太陽光線が地表に降り注ぐ時期という特定の時期を狙って実施される。そして、そのような時期以外では実施されない。むしろ、強い太陽光線が地表に降り注ぐ時期以外の時期では、積極的に太陽光線の熱エネルギーを活用するべく光を効率的に取り込むことが重要とされる。
【０００４】
この点、遮光ネット被覆法には、遮光ネット自体が高価であることから準備コストが嵩むという問題があり、また、実施を終了する際には設置された遮光ネットの取り外しが容易でないという問題があった。
【０００５】
こうした問題から、これまで強い光線による植物への悪影響を抑制する方法として、遮光面形成法が汎用されてきた。遮光面形成法では、農業用遮光剤が用いられるが、農業用遮光剤としては、水と水溶性バインダーと顔料を含む組成物で構成されたものが、用いられている。そして、従来、農業用遮光剤に含まれる顔料としては、主に炭酸カルシウムが用いられてきた（例えば、特許文献１等）。この農業用遮光剤は、炭酸カルシウムに由来する白色を呈しており、遮光面形成法を実施された際には、農業用遮光剤の遮光性構造として白色構造がシート材上に形成され、シート材の外表面側を遮光面となす。このとき、白色構造は、被膜状に形成される場合もある。そして、こうした白色構造がシート材を通過して植物に照射される光線量をある程度のレベルまでやわらげ、強い光線による植物への悪影響が抑えられる。
【先行技術文献】
【特許文献】
【０００６】
【特許文献１】特開２００６−２５６９８号公報
【発明の概要】
【発明が解決しようとする課題】
【０００７】
ところが、従来の農業用遮光剤を用いた遮光面形成法には、実施の際に農業用遮光剤をシート材上に均一に散布することが困難で、シート材の外表面側にムラのある遮光面が形成されやすいという問題があった。
加えて、農業用遮光剤をシート材全面に液ダレがなく散布することが困難であった。シート材全面に散布するためには散布量を増やすことが考えられるが、一度に大量に散布すると液ダレがしやすく農業用遮光剤が流れ落ちてしまう。そのため、シート材全面に均一な遮光面を形成し所望の遮光性を得るためには、液ダレしない程度の量を複数回に分けて散布する必要があり、非常に手間がかかる作業であった。また、農業用遮光剤の顔料の濃度を高くする方法も考えられるが、顔料が沈降しやすくなるためムラが生じやすく、さらには散布に用いる噴霧器のノズルが詰まりやすくなる問題があった。
【０００８】
本発明は、シート材の外表面に散布されることで、その外表面をムラの抑制された遮光性構造が形成されて遮光面となすことが可能であり、一度の散布でシート材全面に遮光面を形成することが可能な農業用遮光剤を提供することを目的とする。
【課題を解決するための手段】
【０００９】
本発明は、以下を要旨とする。
（１）水と水溶性バインダーと顔料と変性シリコーンオイルとを含有してなることを特徴とする農業用遮光剤、
（２）前記変性シリコーンオイルは、非反応性の有機基が導入されてなることを特徴とする上記（１）に記載の農業用遮光剤、
（３）有機基がポリエーテルであることを特徴とする上記（２）に記載の農業用遮光剤、（４）前記変性シリコーンオイルの２５℃における粘度が１００ｍｍ２／ｓ以下であることを特徴とする上記（１）〜（３）のいずれか一つに記載の農業用遮光剤、
（５）前記顔料は、酸化チタンと炭酸カルシウムとを含むとともに、炭酸カルシウムに対する酸化チタンの配合比率が重量比率で１／１０〜５であることを特徴とする上記（１）〜（４）のいずれか一つに記載の農業用遮光剤。
【発明の効果】
【００１０】
本発明によれば、シート材の外表面に散布されることで、その外表面をムラの抑制された遮光性構造が形成されて遮光面となすことが可能となる。
【発明を実施するための形態】
【００１１】
［農業用遮光剤］
本発明の農業用遮光剤は、水と水溶性バインダーと顔料と変性シリコーンオイルとを含有してなる。
【００１２】
（水溶性バインダー）
水溶性バインダーは、水性樹脂エマルジョンとして用いられる。水溶性バインダーとしては、アクリル系樹脂、ウレタン系樹脂、ビニル系樹脂、ポリエステル系樹脂、エポキシ系樹脂等をあげることができるが、水分散性アクリル系樹脂、水分散性ウレタン系樹脂が好ましく選択される。
【００１３】
水溶性バインダーの酸価は３０〜３００であることが好ましい。
なお、酸価は、フェノールフタレインなどを指示薬として、水酸化カリウム滴定により求められる。
【００１４】
一般に、樹脂における酸価は、樹脂を構成する高分子鎖１本あたりの遊離カルボン酸基の平均数に関係する値とされる。樹脂における酸価の値が大きいほど、その樹脂は、耐水性が乏しくなり、すなわち水に溶けやすくなる。樹脂における酸価の値が小さいほど、その樹脂は、水に溶けにくい性質を有する。これを考慮して、農業用遮光剤に含まれる水溶性バインダーが、水性樹脂エマルジョンとして用いられ、且つ、水溶性バインダーの酸価が３０〜３００であると、水溶性バインダーの水に混ざった状態が効果的に形成できるようになるとともに、農業用遮光剤が所定のシート材の外表面に散布されて遮光性構造を形成した際、そのシート材の外表面側の遮光面ある程度の耐水性を確保して遮光性構造を所定期間保持することができる。
【００１５】
なお、水溶性バインダーの、酸価が３０未満であると、遮光性構造をシート材から除去する際に、容易に除去することができなくなる傾向にある。一方、水溶性バインダーの酸価が３００を越えると、遮光性構造の耐水性が低下し、雨風で遮光性構造がシート材から流れ落ちやすくなって、所定期間にわたって遮光性構造を保持できなくなる傾向にある。                
【００１６】
水性樹脂エマルジョンの状態で水溶性バインダーの平均粒径は、エマルジョンとしてより確実に機能可能なものとすることを考慮して、０．０１〜０．５μｍであることが好ましい。
【００１７】
農業用遮光剤における水溶性バインダーの含有量は、適宜選択可能であるが、おおむね、水１００重量部に対して水溶性バインダーが０．１〜１０重量部となるような量であることが好ましい。農業用遮光剤における水溶性バインダーが、水１００重量部に対して０．１重量部未満であると、シート材上への遮光性構造の形成が不十分となる虞がある。農業用遮光剤における水溶性バインダーが、水１００重量部に対して１０重量部を超える場合には、農業用遮光剤の散布作業性が低下するとともに、散布後の乾燥に時間がかかる虞があり、また、乾燥時間の長時間化に相応する程度には遮光性構造の持続性が向上せず、経済的に有効な農業用遮光剤が得られない虞もある。
【００１８】
（顔料）
顔料は白色顔料が用いられ、具体的には、チタン白、酸化チタン、炭酸カルシウム、タルク、クレー、シリカ、マイカ、硫酸バリウム等を挙げることができる。これらの白色顔料は１種で用いてもよいし、複数種を選択して組合せて使用することもできる。
そのなかでも、炭酸カルシウムと、酸化チタンとを組み合わせて用いることが好ましい。
【００１９】
（炭酸カルシウム）
炭酸カルシウムの平均粒子径は特に限定されるものではないが、概ね０．０５〜１０μｍであることが好適である。炭酸カルシウムの平均粒子径が１０μｍを超えると、沈降しやすくなる傾向にあり、炭酸カルシウムの平均粒子径が０．０５μｍ未満であると、凝集しやすくなる傾向にある。なお、ここにいう平均粒子径とは、一次粒子径を示すものとする。これは、後述する酸化チタンの平均粒子径についても同様である。
【００２０】
（酸化チタン）
酸化チタンは、平均粒子径が０．１〜０．５μｍ以下であることが好ましい。酸化チタンの平均粒子径が０．５μｍを超えると、沈降しやすくなる傾向にあって、作業性の良好な農業用遮光剤を得ることが困難になる傾向にある。酸化チタンの平均粒子径が０．１μｍ未満であると、凝集しやすくなる傾向が強まり、農業用遮光剤を所定のシート材の外表面に散布してシート材に遮光性構造を形成して遮光面を形成しても、遮光性が発現しにくい傾向にある。
また、酸化チタンは、表面親水化処理を施されたものであることが好ましい。
【００２１】
表面親水化処理の方法としては、例えば、表面親水化の対象となる粒子に対し、特殊高分子、脂肪酸、スルホン酸、アルミニウム化合物、亜鉛化合物、シリカなどによる修飾を施す方法をあげることができる。このように酸化チタンが表面親水化処理を施されていると、酸化チタンの表面の濡れ性が向上して、水中で分散状態を形成しやすくなる。
【００２２】
顔料は、炭酸カルシウムに対する酸化チタンの配合比率（酸化チタン／炭酸カルシウム）が重量比率で１／１０〜５となるように構成されていることが好ましい。炭酸カルシウムに対する酸化チタンの配合比率が重量比率で１／１０未満であると、酸化チタンを添加した効果が十分に発揮されず、農業用遮光剤をシート材の外表面に散布して形成される遮光面が遮光性にムラのあるものとなってしまう虞がある。一方で、炭酸カルシウムに対する酸化チタンの配合比率が重量比率で５を超過していると、農業用遮光剤の重量が大きくなり、作業性が低下する。
【００２３】
顔料の添加量は、水１００重量部に対して１〜６０重量部であることが好ましい。１量部未満であると所望の遮光効果を得ることが困難となり、また６０重量部を超えて添加してもそれ以上の遮光効果が得られず、かえって不経済であり、さらに農業用遮光剤をスプレー散布する際に目詰まりを生じやすくなる。
【００２４】
（変性シリコーンオイル）
農業用遮光剤には、上記各成分に加え、変性シリコーンオイルを含有してなる。変性シリコーンオイルはシロキサンに有機基を導入したものであり、反応性の有機基を有するものと非反応性の有機基を有するものに大別される。
反応性の有機基としては、アミノ基、アミド基、エポキシ基、カルボキシル基、カルビノール基、フェノール基などが挙げられ、非反応性の有機基としては、ポリエーテル基、アルキル基、フロロ基、フェニル基などが挙げられる。
本発明においては、非反応性の有機基を有する変性シリコーンオイルが好ましく、さらに好ましくは、ポリエーテル基が導入された変性シリコーンオイルである。非反応性の有機基で変性されたシリコーンオイル、特にポリエーテル変性シリコーンオイルは、表面張力の低下速度が他の有機基に比べて速く、フィルム材上に散布された直後からフィルム材と馴染みやすいため好ましい。
このような変性シリコーンオイルが農業用遮光剤中に含有されていると、農業用遮光剤をフィルム材上に散布した際に、フィルム材に馴染んで広がる作用がある。そのため、一度の散布であっても遮光面が広く形成され、十分な遮光性を付与することが可能となる。  
【００２５】
変性シリコーンオイルの添加量は水１００重量部に対して、０．０１〜５．０重量部であることが好ましい。０．０１重量部未満であると、変性シリコーンオイルを添加した効果が得られにくい。一方、５．０重量部を越えると、耐水性が劣る傾向にある。
【００２６】
変性シリコーンオイルは、２５℃における粘度が１００ｍｍ２／ｓ以下であることが好ましい。変性シリコーンオイルの粘度が１００ｍｍ２／ｓ以下であると、農業用遮光剤の表面張力が十分に下がるため、散布直後から農業用遮光剤が広がりやすく、シート材の全面に遮光面が形成される。
【００２７】
（添加剤）
農業用遮光剤には、上記した各成分のほか、本発明の趣旨を没却しない程度の範囲で必要に応じて、さらに各種の添加剤が添加されていてもよい。添加剤としては、硬化剤、防腐剤、増粘剤、減粘剤、分散剤、酸化防止剤、紫外線吸収剤、光安定剤、アルコール類等をあげることができる。
【００２８】
［農業用遮光剤の調製］
農業用遮光剤は、水溶性バインダーと顔料と変性シリコーンオイルとを水に混合することで調製することができる。
【００２９】
［農業用遮光剤の利用］
農業用遮光剤は、保温栽培で使用可能なシート材（農業用シート材ということがある）の外表面上に散布されて使用されることができる。農業用遮光剤の散布方法は特に限定されず、スプレー散布など適宜の方法を用いることができる。なお、農業用遮光剤の散布を実施する際には、顔料と水溶性バインダーと変性シリコーンオイルと水を混合して農業用遮光剤原液を調製し、農業用遮光剤原液を水で適宜倍率に希釈して希釈液を調製して、この希釈液を散布される農業用遮光剤として用いられることが、保管場所から散布場所までの運搬作業性を向上させる観点からは好適である。
【００３０】
保温栽培で使用可能なシート材としては、塩化ビニル系農業用樹脂フィルム、オレフィン系農業用樹脂フィルムなどが好適に選択される。
塩化ビニル系農業用樹脂フィルムを構成する樹脂としては、ポリ塩化ビニルホモポリマーおよび塩化ビニル−酢酸ビニル共重合体、塩化ビニル−エチレン共重合体、塩化ビニル−プロピレン共重合体、塩化ビニル−イソブチレン共重合体、塩化ビニル−塩化ビニリデン共重合体、塩化ビニル−スチレン−無水マレイン酸三元共重合体、塩化ビニルとアルキル、シクロアルキルまたはアルキルマレイミドとの共重合体、塩化ビニル−スチレン−アクリロニトリル共重合体、塩化ビニル−ブタジエン共重合体、塩化ビニル−イソプレン共重合体、塩化ビニル−塩化ビニリデン−酢酸ビニル三元共重合体、塩化ビニル−アクリル酸エステル共重合体、塩化ビニル−マレイン酸エステル共重合体、塩化ビニル−メタクリル酸エステル共重合体、塩化ビニル−アクリロニトリル共重合体、塩化ビニル−ウレタン共重合体などの塩化ビニル共重合体が挙げられる。
オレフィン系農業用樹脂フィルムを構成する樹脂としては、エチレン、プロピレン、１−ブテン等のα−オレフィンの単独重合体、これらα−オレフィン相互や他の単量体との共重合体、例えば、エチレン−プロピレン共重合体、エチレン−１−ブテン共重合体、エチレン−１−ヘキセン共重合体、エチレン−１−オクテン共重合体、エチレン−４−メチル−１−ペンテン共重合体、エチレン−酢酸ビニル共重合体、エチレン−アクリル酸共重合体、エチレン−メタクリル酸メチル共重合体、エチレン−酢酸ビニル−メタクリル酸メチル共重合体、エチレン−酢酸ビニル共重合体等の共重合体が挙げられる。
【００３１】
保温栽培で使用可能なシート材に対する農業用遮光剤の散布量は、特に限定されないが、農業用遮光剤の塗布量は、農業用遮光剤に含まれる固形分が０．１〜５０ｇ／ｍ２程度となる量であることが好ましい。０．１ｇ／ｍ２未満であると、充分な遮光効果を得にくくなる虞がある。また５０ｇ／ｍ２を超える場合には、散布作業中にシート材から農業用遮光剤の落滴によるロスが生じる虞がある。
【００３２】
こうしてシート材に農業用遮光剤の散布が施されると、シート材面上に遮光性構造が形成されてそのシート材面が遮光面をなす。遮光性構造は、シート材面上に細かな粒状の構造を多数付着してなる構造をなしてよいし、シート材面上に膜状に形成されてもよい。形成された遮光面は、均一性に優れるとともに遮光性構造の適度な持続性を有する。
【００３３】
（遮光性構造の除去）
その遮光性構造は、不要となったときには、有機溶媒を多量に使用することなく、アルカリ性の除去液にて簡単に除去し得るものである。
【００３４】
（遮光性構造の形成方法の他例）
なお、上記では農業用遮光剤を散布して遮光性構造を形成する例について説明したが、農業用遮光剤を用いた遮光性構造の形成方法は、これに限定されず、農業用遮光剤をローラーなどで塗布することによって形成されてもよい。
【００３５】
本発明について実施例および比較例を用いて、以下により詳細に説明するが、本発明は、これらの実施例に限定されるものではない。
【実施例】
【００３６】
実施例１〜１０、比較例１〜２
各実施例につき、水と水溶性バインダーと顔料と変性シリコーンオイルを混合して農業用遮光剤原液を調製し、農業用遮光剤原液を水で希釈して、下記表１に示すような組成の農業用遮光剤を調製した。なお、比較例１については変性シリコーンオイルを用いず、比較例２については変性シリコーンオイルの代わりに界面活性剤を用いて農業用遮光剤を調整した。
【００３７】
【表１】
2015192663.tif 000002
【００３８】
表１について、水溶性バインダー、顔料、変性シリコーンオイル、界面活性剤はそれぞれ以下のとおりである。
なお、表中の数値は、いずれも重量部を示す。
【００３９】
水溶性バインダー  ：  酸価６０、分子量２０万、樹脂固形分４７％のアクリル系樹脂のエマルジョン
炭酸カルシウム  ：  一次粒子径：０．１μｍ
酸化チタン  ：  一次粒子径：０．２５μｍ、アルミニウム化合物で表面親水化処理されたもの
シリコーンオイル１  ：  ポリエーテル変性シリコーン、粘度２０ｍｍ２／ｓ［２５℃］
シリコーンオイル２  ：  ポリエーテル変性シリコーン、粘度３９０ｍｍ２／ｓ［２５℃］
シリコーンオイル３  ：  フェニル変性シリコーン、粘度１００ｍｍ２／ｓ［２５℃］  シリコーンオイル４  ：  アミノ変性シリコーン、粘度９０ｍｍ２／ｓ［２５℃］
界面活性剤  ：  陰イオン性界面活性剤、ジアルキルスルホコハク酸ナトリウム
【００４０】
実施例１〜１０、比較例１〜２それぞれの農業用遮光剤を用いて、沈降抑制性確認試験、吹き付け均一性確認試験、遮光性確認試験、耐水性確認試験の各試験を行い、結果を評価した。また、各実施例、各比較例の農業用遮光剤原液について作業性確認試験を行い、結果を評価した。各試験の実施方法と結果評価基準については次に示すとおりである。また、各試験の結果は、表１に示すとおりである。
【００４１】
＜沈降抑制性＞
調整された農業用遮光剤について（希釈後のもの）、顔料の沈降度合いを目視にて確認し、次のような基準で試験結果を評価した。
○・・・目視にて沈降がないと認められる  ：  沈降抑制性が良好である
△・・・目視にて若干の沈降はあると認められるが数回撹拌すればすぐに分散すると            認められる  ：  沈降抑制性はやや不良である
【００４２】
＜吹きつけなじみ性＞
保温栽培で使用可能なシート材として、塩化ビニル系農業用樹脂フィルムを準備して、このシート材を外面材となるようにしつつハウス栽培を実施するための農業用ハウスが設置された。農業用ハウスを構成するシート材の外側表面に、調製された農業用遮光剤をスプレー散布し、シート材の外側表面を遮光面となした。なお、散布にあたり、農業用遮光剤の目付け量は、３０ｍｌ／ｍ２とされた。これにより、農業用ハウスのシート材の外側表面に散布状態を観察し、農業用フィルム表面における農業用遮光剤のなじみ性について次のような基準で試験結果を評価した。
なじむとは、散布時に点で付着した遮光剤が、垂れずにおおよそ１．５倍以上の面積に広がることを指す。
○・・・目視にて基材に散布してから短時間でなじむ
△・・・目視にて基材に散布してから時間はかかるが最終的にはなじむ
×・・・目視にて基材に散布してから時間が経過してもなじまない
【００４３】
＜吹き付け均一性＞
保温栽培で使用可能なシート材として、塩化ビニル系農業用樹脂フィルムを準備して、このシート材を外面材となるようにしつつハウス栽培を実施するための農業用ハウスが設置された。農業用ハウスを構成するシート材の外側表面に、調製された農業用遮光剤をスプレー散布し、シート材の外側表面を遮光面となした。なお、散布にあたり、農業用遮光剤の目付け量は、３０ｍｌ／ｍ２とされた。これにより、農業用ハウスのシート材の外側表面に散布ムラが認められるか否かに基づき次のような基準で試験結果を評価した。
○・・・目視にて散布ムラがないと認められる  ：  吹き付け均一性が良好である
△・・・目視にて若干の散布ムラがあると認められる  ：  吹き付け均一性がやや不            良である
×・・・目視にてムラがあると認められる  ：  吹き付け均一性が不良である
【００４４】
＜遮光性＞
吹き付け均一性確認試験で使用したものと同種の塩化ビニル系農業用樹脂フィルム（遮光性確認試験に関する説明においては、試験フィルムと呼ぶ）を準備して、試験フィルムの片面に、農業用遮光剤を目付け量３０ｍｌ／ｍ２にて吹きつけ、農業用遮光剤付き試験フィルムを得た。農業用遮光剤付着試験フィルムと、農業用遮光剤の吹き付けを行っていない試験フィルム（ブランク用フィルムと呼ぶ）それぞれについて、透過する光の強さを測定した。ブランク用フィルムについて測定された透過する光の強さ（Ａ）に対する農業用遮光剤付き試験フィルムについて測定された透過する光の強さ（Ｂ）、すなわち（１−Ｂ／Ａ）×１００の値（％）（遮光率（％）と呼ぶ）を特定した。なお、透過する光の強さ（Ａ）、透過する光の強さ（Ｂ）は、いずれもソーラーシュミレーター（セリック株式会社製）で測定した。
◎・・・遮光率（％）が４０％以上である  ：  遮光性が非常に良好である
○・・・遮光率（％）が３０％以上４０％未満である  ：  遮光性が良好である
△・・・遮光率（％）が２０％以上３０％未満である  ：  遮光性はやや劣る
×・・・遮光率（％）が２０％未満である  ：  遮光性が不良である
【００４５】
＜耐水性＞
吹き付け均一性確認試験および遮光性試験で使用したものと同種の塩化ビニル系農業用樹脂フィルム（耐水性確認試験に関する説明においては、試験フィルムと呼ぶ）を準備して、試験フィルムの片面に、農業用遮光剤を目付け量３０ｍｌ／ｍ２にて吹きつけ、外側表面に遮光面を形成した農業用遮光剤付き試験フィルムを得た。試験フィルムの農業用遮光剤を吹きつけた面を外面材として農業用ハウスを設置し、屋外曝露試験を行って次のような基準で試験結果を評価した。
○・・・遮光面が３ヶ月以上持続する
△・・・1カ月以上３ヶ月未満遮光面が持続する
なお、初期値に対して、遮光性が７０％未満に低下するまでを「持続」とした。
【００４６】
＜作業性＞
希釈前の農業用遮光剤原液について水を標準物質として比重を計測し、次のような基準で試験結果を評価した。
○・・・比重が１．５未満である  ：  所定体積の容器に投入して運搬する際に運搬
物の重さが重くなりにくく運搬作業が容易であり、希釈も容易である（作業
性が良好である）
△・・・比重が１．５以上である  ：  所定体積の容器に投入して運搬する際に運搬
物の重さ運搬作業が容易でない状態となりやすくなる